(57)【要約】【課題】封止材又は接着剤と強く密着し、かつ、密着力が低下し難い着色層を有する太陽電池用バックシートを提供する。【解決手段】基材フィルム１０と、該基材フィルムの少なくとも片面側に配置されており、着色顔料及びシラノール変性されている少なくとも１種のバインダー樹脂を含む着色層１４と、を有する太陽電池用バックシート部材１００。好ましくは、着色層は、太陽電池素子を封止する封止材と直接接着される。【選択図】図１
2012104762.tif 000002
【特許請求の範囲】
【請求項１】
基材フィルムと、該基材フィルムの少なくとも片面側に配置されており、着色顔料及びシラノール変性されている少なくとも１種のバインダー樹脂を含む着色層と、を有する太陽電池用バックシート部材。
【請求項２】
前記シラノール変性されているバインダー樹脂が、シラノール変性されているポリビ二ルアルコール又はシラノール変性されているポリウレタンである請求項１に記載の太陽電池用バックシート部材。
【請求項３】
前記着色層における前記着色顔料の含有量が３ｇ／ｍ２〜２０ｇ／ｍ２であり、前記着色層における全バインダー樹脂に対する前記着色顔料の体積分率が５０〜２００％である請求項１又は請求項２に記載の太陽電池用バックシート部材。
【請求項４】
前記基材フィルムの前記着色層が配置されている側の面は、波長５５０ｎｍにおける光線反射率が７０％以上である請求項１〜請求項３のいずれか一項に記載の太陽電池用バックシート部材。
【請求項５】
前記着色顔料が、酸化チタンである請求項１〜請求項４のいずれか一項に記載の太陽電池用バックシート部材。
【請求項６】
前記シラノール変性されているバインダー樹脂の重合度が１０００以上である請求項１〜請求項５のいずれか一項に記載の太陽電池用バックシート部材。
【請求項７】
前記着色層と基材フィルムとの間に下塗り層を含むことを特徴とする請求項１〜請求項６のいずれか一項に記載の太陽電池用バックシート部材。
【請求項８】
前記基材フィルムの前記着色層が配置されている側の面とは反対側の面に、フッ素系樹脂及びシリコーン−アクリル複合樹脂の少なくとも一方を含む耐候性層を有する請求項１〜請求項７のいずれか一項に記載の太陽電池用バックシート部材。
【請求項９】
太陽電池素子と、前記太陽電池素子を封止する封止材と、前記封止材と接着し、受光面側を保護する表面保護部材と、前記封止材と接着し、前記受光面とは反対側を保護する裏面保護部材とを有し、前記封止材がエチレン−酢酸ビニル共重合体を含み、前記裏面保護部材が請求項８に記載の太陽電池用バックシート部材であって、前記太陽電池用バックシート部材の前記着色層が前記封止材と直接接着している太陽電池モジュール。
【発明の詳細な説明】
【技術分野】
【０００１】
本発明は、太陽電池用バックシート部材及び太陽電池モジュールに関する。
【背景技術】
【０００２】
結晶シリコンまたはアモルファスシリコン等を太陽電池素子とする太陽電池モジュールは、一般に、表面保護シート層、充填剤層、光起電力素子としての太陽電池素子、充填剤層、および、裏面保護シート層（バックシート）等の順に積層し、真空吸引して加熱圧着するラミネーション法等を利用して製造されている。太陽電池は、屋根の上等、太陽光が照りつけ、雨ざらしになる環境に置かれることから、太陽電池モジュールを構成する各層は、防湿性、耐熱性、耐紫外線性等の耐候性を代表とする機能性が求められている。
【０００３】
バックシートは、例えば、強度に優れ、かつ、耐候性、耐熱性、耐水性、耐光性、耐風圧性、耐降雹性、耐薬品性、光反射性、光拡散性、意匠性等が求められる。バックシートは、特に、水分、酸素等の侵入を防止する防湿性に優れ、更に、表面硬度が高く、かつ、表面の汚れ、ゴミ等の蓄積を防止する防汚性に優れ、極めて耐久性に富み、その保護能力性が高いこと等の条件を充足することが必要とされている。
【０００４】
例えば、防湿性、長期的な耐性能劣化性、耐久性、保護能力性等の諸特性に優れ、かつ、より低コストで安全な太陽電池モジュールを構成することを目的として、無機酸化物の蒸着膜を設けた基材フィルムの両面に、白色化剤と紫外線吸収剤とを含む耐熱性のポリプロピレン系樹脂フィルムをラミネート積層した太陽電池用バックシートが提案されている（例えば、特許文献１参照）。
【０００５】
また、バックシート自体の機能性もさることながら、生産性に着目し、より生産効率の高いバックシートの製造方法も求められている。
一般に、バックシートは、樹脂フィルムを主成分とする、基材と太陽光の反射機能を有する白色層と諸般の機能性層との積層構造をしており、各樹脂フィルムの貼り合わせにより製造されている。
【０００６】
それに対し、バックシートの製造加工効率を良好なものとするために、第１の樹脂フィルム層と白色着色層と、ガスバリア性蒸着樹脂フィルム層と、第２の樹脂フィルム層とを加熱アニール処理して低収縮性を付与して製造される太陽電池用バックシートが提案されている（例えば、特許文献２参照）。
【０００７】
また、優れた耐候性、耐熱性、耐水性、耐光性、耐風圧性、耐降雹性、耐薬品性、防湿性、防汚性、意匠性、光反射性、耐電圧性、その他の要求される諸特性を具備し、入射光の反射能にも優れ、汎用の方法で成形、加工ができ、低コストで安全、且つ、耐久性に優れ、電力変換効率が高くなることを目的として、基材フィルムと白色インキ層と無機蒸着フィルムからなることを特徴とした太陽電池用バックシートが開示されている（例えば、特許文献３参照）。
【先行技術文献】
【特許文献】
【０００８】
【特許文献１】特開２００７−３０６００６号公報
【特許文献２】特許２００６−０７３７９３号公報
【特許文献３】特許２００６−２１０５５７号公報
【発明の概要】
【発明が解決しようとする課題】
【０００９】
本発明では、封止材又は接着剤と強く密着し、かつ、密着力が低下し難い着色層を有する太陽電池用バックシート部材及び太陽電池モジュールを提供することを目的とする。
【課題を解決するための手段】
【００１０】
前記課題を達成するための具体的手段は以下の通りである。
＜１＞  基材フィルムと、該基材フィルムの少なくとも片面側に配置されており、着色顔料及びシラノール変性されている少なくとも１種のバインダー樹脂を含む着色層と、を有する太陽電池用バックシート部材。
＜２＞  前記シラノール変性されているバインダー樹脂が、シラノール変性されているポリビルアルコール又はシラノール変性されているポリウレタンである＜１＞に記載の太陽電池用バックシート部材。
＜３＞  前記着色層における前記着色顔料の含有量が３ｇ／ｍ２〜２０ｇ／ｍ２であり、前記着色層における全バインダー樹脂に対する前記着色顔料の体積分率が５０〜２００％である＜１＞又は＜２＞に記載の太陽電池用バックシート部材。
＜４＞  前記基材フィルムの前記着色層が配置されている側の面は、波長５５０ｎｍにおける光線反射率が７０％以上である＜１＞〜＜３＞のいずれかに記載の太陽電池用バックシート部材。
＜５＞  前記着色顔料が、酸化チタンである＜１＞〜＜４＞のいずれかに記載の太陽電池用バックシート部材。
＜６＞  前記シラノール変性されているバインダー樹脂の重合度が１０００以上である＜１＞〜＜５＞のいずれかに記載の太陽電池用バックシート部材。
＜７＞  前記着色層と基材フィルムとの間に下塗り層を含むことを特徴とする＜１＞〜＜６＞のいずれかに記載の太陽電池用バックシート部材。
＜８＞  前記基材フィルムの前記着色層が配置されている側の面とは反対側の面に、フッ素系樹脂及びシリコーン−アクリル複合樹脂の少なくとも一方を含む耐候性層を有する＜１＞〜＜７＞のいずれかに記載の太陽電池用バックシート部材。
＜９＞  太陽電池素子と、前記太陽電池素子を封止する封止材と、前記封止材と接着し、受光面側を保護する表面保護部材と、前記封止材と接着し、前記受光面とは反対側を保護する裏面保護部材とを有し、前記封止材がエチレン−酢酸ビニル共重合体を含み、前記裏面保護部材が＜８＞に記載の太陽電池用バックシート部材であって、前記太陽電池用バックシート部材の前記着色層が前記封止材と直接接着している太陽電池モジュール。
【発明の効果】
【００１１】
本発明によれば、封止材又は接着剤と強く密着し、かつ、密着力が低下し難い着色層を有する太陽電池用バックシート部材及び太陽電池モジュールが提供される。
【図面の簡単な説明】
【００１２】
【図１】本発明の太陽電池用バックシート部材の構成の一例を概略的に示す断面図である。
【発明を実施するための形態】
【００１３】
以下、添付の図面を参照しながら本発明の実施形態について説明するが、以下の実施形態は本発明の一例であり、本発明を限定するものではない。なお、本願明細書において、数値範囲を示す「〜」とはその前後に記載される数値を下限値及び上限値として含む意味で使用される。
【００１４】
本発明者らは、着色層を有するバックシートと封止材として使用されるエチレン−酢酸ビニル共重合体（ＥＶＡ）との密着性を高めるとともに、特に湿熱環境下での密着性の低下を抑制するべく、研究を重ねたところ、着色顔料とシラノール変性したバインダー樹脂を含む液状組成物を基材フィルム上に塗布して着色層を形成することで、封止材との密着性が顕著に向上することを見出した。着色層と封止材との密着性が向上する理由は定かではないが、着色層を構成するバインダー樹脂のシラノール基が、ＥＶＡ等の封止材に含まれるシランカップリング剤と反応することで密着性が向上すると推測される。なお、本発明の太陽電池用バックシート部材の着色層は、封止材に対する密着性に限らず、他のフィルムと貼り合せるための接着剤に対しても高い密着性を発揮することができる。
【００１５】
本発明に係る太陽電池用バックシート部材は、基材フィルムと、該基材フィルムの少なくとも片面側に配置されており、着色顔料及びシラノール変性されている少なくとも１種のバインダー樹脂を含む着色層と、を有する。本発明の太陽電池用バックシートは、必要に応じて、さらにフッ素系樹脂及びシリコーン−アクリル複合樹脂の少なくとも一方を含有する耐候性層や、基材フィルムと着色層との間に下塗層を有していてもよい。
図１は、本発明に係る太陽電池用バックシート部材の構成の一例を示している。この太陽電池用バックシート部材１００は、基材フィルム１０の一方の面に下塗層１２が設けられ、下塗層１２上に着色層１４が設けられている。また、基材フィルム１０の他方の面には耐候性層１６が設けられている。このように耐候性層１６を有していれば、本発明の太陽電池用バックシート部材１００はそのまま太陽電池用バックシートとして用いることができる。耐候性層１６を有する太陽電池用バックシート部材については、以下、「太陽電池用バックシート」又は「バックシート」という場合がある。
本発明に係る太陽電池用バックシート部材１００は、各層１２，１４，１６を貼り合わせることなく、基材フィルム１０に対して塗布のみで形成することができるため、膜厚の薄い塗膜を形成することができるとともに、生産効率の向上も図ることができる。
以下、各構成部材について説明する。
【００１６】
＜基材フィルム＞
本発明の太陽電池用バックシート部材は、基材フィルムを有する。
基材フィルムの材質は、特に制限されず、例えば、ポリエステル、ポリプロピレンやポリエチレンなどのポリオレフィン、またはポリフッ化ビニルなどのフッ素系ポリマー等が用いられる。
中でも、コストや機械強度などの点から、ポリエステルが好ましい。
【００１７】
前記ポリエステルは、芳香族二塩基酸またはそのエステル形成性誘導体と、ジオールまたはそのエステル形成性誘導体と、から合成される線状飽和ポリエステルであることが好ましい。
かかる線状飽和ポリエステルの具体例として、ポリエチレンテレフタレート（ＰＥＴ）、ポリエチレンイソフタレート、ポリブチレンテレフタレート、ポリ（１，４−シクロヘキシレンジメチレンテレフタレート）、ポリエチレン−２，６−ナフタレートを挙げることができる。
このうち、ポリエチレンテレフタレートまたはポリエチレン−２，６−ナフタレートが、力学的物性およびコストのバランスの点で特に好ましい。
【００１８】
前記ポリエステルは、単独重合体であってもよいし、共重合体であってもよい。更に、前記ポリエステルに他の種類の樹脂、例えばポリイミド等を少量ブレンドしたものであってもよい。
【００１９】
ポリエステル中のカルボキシル基含量は５０当量／ｔ以下が好ましく、より好ましくは３５当量／ｔ以下である。カルボキシル基含量が５０当量/ｔ以下であると、耐加水分解性を保持し、湿熱経時したときの強度低下を小さく抑制することができる。カルボキシル基含量の下限は、ポリエステルに形成される層（例えば白色層）との間の接着性を保持する点で、２当量／ｔが望ましい。
ポリエステル中のカルボキシル基含量は、重合触媒種、製膜条件（製膜温度や時間）により調整することが可能である。
【００２０】
ポリエステルを重合する際の重合触媒としては、カルボキシル基含量を所定の範囲以下に抑える観点から、Ｓｂ系、Ｇｅ系、及びＴｉ系の化合物を用いることが好ましいが、特にＴｉ系化合物が好ましい。Ｔｉ系化合物を用いる場合、Ｔｉ系化合物を１ｐｐｍ以上３０ｐｐｍ以下、より好ましくは３ｐｐｍ以上１５ｐｐｍ以下の範囲で触媒として用いることにより重合する態様が好ましい。Ｔｉ系化合物の割合が前記範囲内であると、末端カルボキシル基を下記範囲に調整することが可能であり、ポリマー基材の耐加水分解性を低く保つことができる。
【００２１】
Ｔｉ系化合物を用いたポリエステルの合成には、例えば、特公平８−３０１１９８号公報、特許第２５４３６２４、特許第３３３５６８３、特許第３７１７３８０、特許第３８９７７５６、特許第３９６２２２６、特許第３９７９８６６、特許第３９９６８７１、特許第４０００８６７、特許第４０５３８３７、特許第４１２７１１９、特許第４１３４７１０、特許第４１５９１５４、特許第４２６９７０４、特許第４３１３５３８等に記載の方法を適用できる。
【００２２】
本発明におけるポリエステルは、重合後に固相重合されていることが好ましい。これにより、好ましいカルボキシル基含量を達成することができる。固相重合は、連続法（タワーの中に樹脂を充満させ、これを加熱しながらゆっくり所定の時間滞流させた後、送り出す方法）でもよいし、バッチ法（容器の中に樹脂を投入し、所定の時間加熱する方法）でもよい。具体的には、固層重合には、特許第２６２１５６３、特許第３１２１８７６、特許第３１３６７７４、特許第３６０３５８５、特許第３６１６５２２、特許第３６１７３４０、特許第３６８０５２３、特許第３７１７３９２、特許第４１６７１５９等に記載の方法を適用することができる。
【００２３】
固相重合の温度は、１７０℃以上２４０℃以下が好ましく、より好ましくは１８０℃以上２３０℃以下であり、さらに好ましくは１９０℃以上２２０℃以下である。また、固相重合時間は、５時間以上１００時間以下が好ましく、より好ましくは１０時間以上７５時間以下であり、さらに好ましくは１５時間以上５０時間以下である。固相重合は、真空中あるいは窒素雰囲気下で行なうことが好ましい。
【００２４】
ポリエステル基材フィルムは、例えば、上記のポリエステルをフィルム状に溶融押出し、キャスティングドラムで冷却固化させて未延伸フィルムとし、この未延伸フィルムをガラス転移温度Ｔｇ℃〜（Ｔｇ＋６０）℃で長手方向に１回もしくは２回以上合計の倍率が３倍〜６倍になるよう延伸し、その後、Ｔｇ℃〜（Ｔｇ＋６０）℃で幅方向に倍率が３〜５倍になるように延伸した２軸延伸フィルムであることが好ましい。
さらに、必要に応じて１８０℃〜２３０℃で１秒間〜６０秒間の熱処理を行ったものでもよい。
【００２５】
基材フィルムの厚みは、２５μｍ〜３００μｍであることが好ましい。厚みが２５μｍ以上であることで、十分な力学強度が得られ、３００μｍ以下とすることで、コスト上、有利である。
特にポリエステル基材は、厚みが増すに伴なって耐加水分解性が悪化し、長期使用に耐えない傾向にあり、本発明において、基材フィルムは、厚みが１２０μｍ以上３００μｍ以下であって、かつポリエステル中のカルボキシル基含量が２〜５０当量／ｔである場合に、より湿熱耐久性の向上効果が奏される。
【００２６】
＜下塗層＞
本発明の太陽電池用バックシート部材は、基材フィルム上に着色層を有するが、基材フィルムと着色層との間に下塗層を設けてもよい。基材フィルムと着色層との間に下塗層を有することで、基材フィルムと着色層との間の密着性をより高めることができる。
【００２７】
下塗層は、基材フィルム上に下塗層形成用組成物を塗布して形成することができる。
下塗層形成用組成物は、少なくとも水系バインダーを含有することが好ましい。
水系バインダーとしては、ポリエステル、ポリウレタン、アクリル樹脂、ポリオレフィン等を用いることができる。さらに、水系バインダー以外にエポキシ系、イソシアネート系、メラミン系、カルボジイミド系、オキサゾリン系等の架橋剤、アニオン系やノニオン系等の界面活性剤、シリカ等のフィラーなどを含有していてもよい。
下塗層形成用組成物の全固形分質量に対する水系バインダーの含有量は、５０質量％〜１００質量％であることが好ましく、７０質量％〜１００質量％であることがより好ましい。
【００２８】
下塗層は、後述する無機酸化物フィラー及び無機酸化物フィラー以外の微粒子、紫外線吸収剤、酸化防止剤、界面活性剤等の種々の添加剤を含有していてもよい。
【００２９】
下塗層形成用水系組成物を塗布するための方法は、特に制限はない。
塗布方法としては、たとえばグラビアコーターやバーコーターを利用することができる。
下塗層形成用水系組成物の塗布量は、接着性および面状の観点から、乾燥後の層厚が０．０５μｍ〜２μｍ、より好ましくは０．１μｍ〜１．５μｍとなるように、基材フィルムに塗布することが好ましい。
【００３０】
下塗層形成用水系組成物の塗布溶媒としては水が用いられ、下塗層形成用水系組成物に含まれる溶媒中の６０質量％以上が水であることが好ましい。水系組成物は、環境に負荷かけにくい点で好ましく、また水の割合が６０質量％以上であることにより、防爆性、および安全性の点で有利である。
下塗層形成用水系組成物中の水の割合は、環境負荷の観点からは、さらに多い方が望ましく、水が全溶媒の７０質量％以上含まれる場合がより好ましい。
【００３１】
＜着色層＞
本発明の太陽電池用バックシート部材は、前記基材フィルムの少なくとも片面に着色顔料及びシラノール変性されている少なくとも１種のバインダー樹脂（シラノール変性バインダー樹脂）を含む着色層を有する。
着色層は、着色顔料及びシラノール変性バインダー樹脂を含む着色層形成用組成物を塗布することにより形成される。着色層形成用組成物は、基材フィルムの片面のみならず、両面に塗布してもよい。
【００３２】
着色層の第一の機能は、入射光のうち太陽電池セルで発電に使われずにバックシートに到達した光を反射させて太陽電池セルに戻すことにより、太陽電池モジュールの発電効率を上げることである。第二の機能は太陽電池モジュールを表面側から見た場合の外観の装飾性を向上することである。一般に太陽電池モジュールを表面側から見ると、太陽電池セルの周囲にバックシートが見えており、バックシートに着色層を設けることにより装飾性を向上させて見栄えを改善することができる。
【００３３】
−着色顔料−
着色顔料は特に限定されず、要求される反射性、意匠性等に応じて選択すればよく、無機顔料でも有機顔料でもよい。例えば、白色顔料を好ましく用いることができる。
無機顔料としては、酸化チタン、硫酸バリウム、酸化珪素、酸化アルミニウム、酸化マグネシウム、炭酸カルシウム、カオリン、タルク、群青、紺青、カーボンブラック等が挙げられ、反射性、コスト等の観点から酸化チタンが好ましい。有機顔料としては、フタロシアニンブルー、フタロシアニングリーン等が挙げられる。
【００３４】
着色顔料の体積平均粒径としては０．０３μｍ〜０．８μｍが好ましく、より好ましくは０．１５μｍ〜０．５μｍである。着色顔料の体積平均粒径をこの範囲とすることで、光の反射効率低下を抑制することができる。
着色顔料の体積平均粒径は、ハネウェル社製、マイクロトラックＦＲＡにより測定される値である。
【００３５】
着色層における着色顔料の好ましい含有量は、用いる着色顔料の種類や平均粒径によって異なるが、着色層における着色顔料の含有量が少な過ぎると、反射性、意匠性が十分発揮されず、多過ぎると封止材との接着性が低下する。これらの機能を十分発揮させる観点から、着色層における着色顔料の含有量は好ましくは３ｇ／ｍ２〜２０ｇ／ｍ２、より好ましくは１１ｇ／ｍ２〜１７ｇ／ｍ２であり、全バインダー樹脂に対する着色顔料の体積分率は好ましくは５０〜２００％であり、より好ましくは９０〜１５０％である。
【００３６】
−シラノール変性されているバインダー樹脂−
本発明に係る着色層を形成するための着色層形成用組成物は、バインダー樹脂として少なくとも１種のシラノール変性バインダー樹脂を含有する。
シラノール変性されているバインダー樹脂は、ポリオレフィン、ポリウレタン、ポリビニルアルコール（ＰＶＡ）、ポリアクリル（アクリル樹脂）、ポリエステル等を用いることができる。
中でも、接着性の観点から、ポリビニルアルコール（ＰＶＡ）及びポリウレタンが好ましい。
更なる接着性向上の観点から、シラノール変性されているバインダー樹脂の重合度は、５００以上であることが好ましく、１０００以上であることがより好ましい。
【００３７】
シラノール変性ＰＶＡは、例えば、ビニルトリメトキシシランと酢酸ビニルをメタノール中などで共重合せしめ、次いで水酸化ナトリウムを触媒とするメタノリシスによって酢酸ビニルを鹸化して目的の重合物を得ることができる。
前記シラノール変性ＰＶＡとしては、鹸化度９５％以上、重合度５００〜２０００程度（より好ましくは重合度１０００〜２０００）、分子中のシラノール基の含有量が単量体単位として、０．０５〜３ｍｏｌ％が好ましい。このようなシラノール変性ＰＶＡは市販のものを好適に用いることができ、例えば、Ｒ−１１１５、Ｒ−１１３０、Ｒ−２１０５、Ｒ−２１３０（以上、クラレ（株）製）などを挙げることができる。
また、シラノール変性ポリウレタンの例としては、タケラックＷＳ−４０００（三井化学ポリウレタン（株）製）が挙げられる。
【００３８】
着色層におけるシラノール変性バインダー樹脂の含有量は、着色顔料の全質量に対して１０質量％〜２００質量％の範囲であることが好ましく、１５質量％〜１００質量％であることがより好ましい。着色層におけるシラノール変性バインダー樹脂の含有量が１０質量％以上であることで、強度のある着色層とすることができ、２００質量％以下であることで、反射率や装飾性の低下を抑制することができる。
【００３９】
−シラノール変性されていないバインダー樹脂−
シラノール変性バインダー樹脂は、１種を用いても複数種を用いてもよいが、着色層とＥＶＡとの密着性を高める観点から、他のバインダー樹脂を併用することが好ましい。
着色層に含み得るシラノール変性バインダー樹脂以外のバインダー樹脂（シラノール変性されていないバインダー樹脂）として、具体的にはポリオレフィン、ポリウレタン、ポリビニルアルコール、ポリアクリル、及びポリエステルからなる群より選ばれる少なくとも一種を含むことが好ましい。
【００４０】
−添加剤−
着色層は、さらに、着色顔料以外の微粒子、紫外線吸収剤、酸化防止剤、界面活性剤等の種々の添加剤を含有することができ、特に、着色層を形成するための着色層形成用組成物は、着色顔料の分散安定性のため、界面活性剤を用いて調製することが好ましい。
界面活性剤としては、例えば、アニオン系、カチオン系、ノニオン系等の公知の界面活性剤を利用することができ、具体的には、デモールＥＰ〔花王（株）製〕、ナロアクティーＣＬ９５〔三洋化成工業（株）製〕等を挙げることができる。界面活性剤は、単独種を用いても複数種を用いてもよい。
【００４１】
着色顔料以外の微粒子としては、シリカ、酸化マグネシウム、酸化錫等の無機酸化物フィラーが挙げられる。中でも、湿熱雰囲気に晒された時の接着性の低下が小さいことから、酸化錫またはシリカが好ましい。
【００４２】
無機酸化物フィラーの体積平均粒径は１０ｎｍ〜７００ｎｍであることが好ましく、２０ｎｍ〜３００ｎｍがより好ましい。平均粒径がこの範囲の無機酸化物フィラーを用いることにより、着色層と隣接する層との良好な易接着性を得ると共に、特に湿熱環境下（例えば、８５℃、８５％ＲＨ）での隣接層との密着性を発現することができる。なお、無機酸化物フィラーの体積平均粒径は、ハネウェル社製マイクロトラックＦＲＡにより測定された値である。
微粒子の形状は特に制限はなく、球形、不定形、針状形等のものを用いることができる。
【００４３】
着色顔料以外の微粒子の着色層中の含有量は、着色層のバインダー樹脂の全質量に対して、５質量％〜４００質量％であることが好ましく、５０質量％〜３００質量％であることがより好ましい。微粒子の含有量が５質量％以上であることで、湿熱雰囲気に晒された時の接着性が良好であり、４００質量％以下であることで着色層の面状悪化を防止することができる。
なお、前記無機酸化物フィラー以外の微粒子として、例えば、炭酸カルシウム、炭酸マグネシウム等を含んでもよい。
【００４４】
着色層は、着色顔料として例えば白色顔料を用いれば、モジュールのオモテ面から入射した太陽光のうち、セルを素通りした光を乱反射して、セルに戻すことで発電効率を上げる機能を有する。かかる機能をより最大限に発現するために、基材フィルムの着色層が配置されている面（最外表面）は、波長５５０ｎｍにおける光反射率が７０％以上であることが好ましい。光反射率が７０％以上であることで、太陽電池のセルを素通りした光を充分にセルに戻すことができ、発電効率を上げる上で好ましい。
基材フィルムの、着色層が配置されている面（最外表面）の波長５５０ｎｍにおける光反射率は、着色層中の着色顔料の含有量や層厚を前記数値範囲で制御することにより７０％以上に調整することができる。
【００４５】
〔着色層の形成〕
着色層は、着色層形成用組成物を基材フィルム上に直接又は下塗層を介して塗布して形成することができる。
着色層形成用組成物は、少なくとも着色顔料とシラノール変性バインダー樹脂を、さらに必要に応じて、シラノール変性バインダー樹脂以外のバインダー樹脂、無機酸化物フィラー、架橋剤、添加剤等を、塗布溶媒と混合することで調製することができる。
【００４６】
−溶媒−
塗布溶媒としては、着色層を構成する各成分が分散又は溶解し、塗布後、除去することができることができれば特に限定されないが、水が好ましく用いられ、着色層形成用組成物に含まれる溶媒中の６０質量％以上が水であることが好ましい。このような水系組成物は、環境に負荷をかけにくい点で好ましく、また水の割合が６０質量％以上であることにより、防爆性および安全性の点で有利である。着色層形成用組成物中の水の割合は、環境負荷の観点からは、さらに多い方が望ましく、水が全溶媒の７０質量％以上含まれる場合がより好ましい。
【００４７】
−架橋剤−
着色層形成用組成物は、架橋剤を含有することが好ましい。
着色層形成用組成物が架橋剤を含有することで、着色層形成用組成物に含まれるバインダー樹脂を架橋し、接着性及び強度のある着色層を形成することができ、好ましい。
架橋剤としては、エポキシ系、イソシアネート系、メラミン系、カルボジイミド系、オキサゾリン系等の架橋剤を挙げることができる。湿熱経時後の密着性を確保する観点から、このなかで特にオキサゾリン系架橋剤が好ましい。
【００４８】
オキサゾリン系架橋剤の具体例としては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリン、２，２’−ビス−（２−オキサゾリン）、２，２’−メチレン−ビス−（２−オキサゾリン）、２，２’−エチレン−ビス−（２−オキサゾリン）、２，２’−トリメチレン−ビス−（２−オキサゾリン）、２，２’−テトラメチレン−ビス−（２−オキサゾリン）、２、２’−ヘキサメチレン−ビス−（２−オキサゾリン）、２，２’−オクタメチレン−ビス−（２−オキサゾリン）、２，２’−エチレン−ビス−（４，４’−ジメチル−２−オキサゾリン）、２，２’−ｐ−フェニレン−ビス−（２−オキサゾリン）、２，２’−ｍ−フェニレン−ビス−（２−オキサゾリン）、２，２’−ｍ−フェニレン−ビス−（４，４’−ジメチル−２−オキサゾリン）、ビス−（２−オキサゾリニルシクロヘキサン）スルフィド、ビス−（２−オキサゾリニルノルボルナン）スルフィド等がある。さらに、これらの化合物の（共）重合体も好ましく利用することができる。
また、オキサゾリン系架橋剤は、市販品を用いてもよく、例えば、エポクロスＫ２０１０Ｅ、Ｋ２０２０Ｅ、Ｋ２０３０Ｅ、ＷＳ５００、ＷＳ７００〔いずれも日本触媒化学工業（株）製〕等を用いることができる。
【００４９】
着色層形成用組成物の全固形分質量に対する架橋剤の含有量は、水系バインダー全質量に対し５質量％〜５０質量％であることが好ましく、２０質量％〜４０質量％であることがより好ましい。架橋剤含有量が５質量％以上であることで、充分な架橋効果が得られ、着色層の強度低下や接着不良を抑制することができる。一方、５０質量％以下であることで、着色層形成用組成物のポットライフ低下を防止することができる。
【００５０】
着色層形成用組成物の基材フィルム上への塗布は、たとえばグラビアコーターやバーコーターなどの公知の方法を利用することができる。
着色層形成用組成物は、反射性能と膜強度の観点から、バインダー樹脂に対する着色顔料の体積分率が５０％〜２００％であり、該着色層形成用組成物を、前記基材フィルム上に、塗布厚が４μｍ以上２０μｍ以下、かつ、着色顔料の塗工量が３ｇ／ｍ２〜２０ｇ／ｍ２となるように塗布することが好ましい。
【００５１】
着色層の層厚は、１μｍ〜２０μｍであることが好ましく、１．５μｍ〜１０μｍであることがより好ましい。膜厚を１μｍ以上とすることで、装飾性や反射率を十分に発現することができ、２０μｍ以下とすることで面状悪化を抑制することができる。
【００５２】
＜耐候性層＞
本発明の太陽電池用バックシート部材は、前記基材フィルムの、前記着色層が配置されている面とは反対側の面に、さらに、フッ素系樹脂及びシリコーン−アクリル複合樹脂の少なくとも一方を含有する耐候性層を有することが好ましい。
【００５３】
耐候性層形成用組成物が含有するフッ素系樹脂としては、例えば、クロロトリフルオロエチレン、テトラフルオロエチレン、ヘキサフルオロプロピレン、フッ化ビニリデン、トリフルオロエチレン、クロロトリフルオロエチレン・エチレン共重合体、テトラフルオロエチレン・パーフルオロアルキルビニルエーテル共重合体が挙げられる。中でも、溶解性、および耐候性の観点から、ビニル系化合物と共重合させたクロロトリフルオロエチレン・ビニルエーテル共重合体が好ましい。
耐候性層形成用組成物の全固形分質量に対するフッ素系樹脂の含有量は、耐候性と膜強度の観点から、４０質量％〜９０質量％であることが好ましく、５０質量％〜８０質量％であることがより好ましい。
【００５４】
耐候性層形成用組成物が含有するシリコーン−アクリル複合樹脂としては、セラネートＷＳＡ１０６０、ＷＳＡ１０７０〔共にＤＩＣ（株）製〕とＨ７６２０、Ｈ７６３０、Ｈ７６５０〔共に旭化成ケミカルズ（株）製〕が挙げられる。
耐候性層形成用組成物全固形分質量に対するシリコーン−アクリル複合樹脂の含有量は、耐候性と膜強度の観点から、４０質量％〜９０質量％であることが好ましく、５０質量％〜８０質量％であることがより好ましい。
【００５５】
耐候性層形成用組成物が含有するフッ素系樹脂としては、オブリガートＳＷ００１１Ｆ〔ＡＧＣコーテック（株）製〕が挙げられる。
耐候性層形成用組成物全固形分質量に対するフッ素系樹脂の含有量は、耐候性と膜強度の観点から、４０質量％〜９０質量％であることが好ましく、５０質量％〜８０質量％であることがより好ましい。
【００５６】
耐候性層形成用組成物の塗布量は、耐候性および基材フィルムとの密着性の観点から、０．５ｇ／ｍ２〜１５ｇ／ｍ２とすることが好ましく、３ｇ／ｍ２〜７ｇ／ｍ２とすることがより好ましい。
【００５７】
耐候性層形成用組成物を塗布するための方法は、特に制限はない。
塗布方法としては、たとえばグラビアコーターやバーコーターを利用することができる。
耐候性層形成用組成物の塗布溶媒としては好ましくは水が用いられ、耐候性層形成用組成物に含まれる溶媒中の６０質量％以上が水であることが好ましい。水系組成物は、環境に負荷かけにくい点で好ましく、また水の割合が６０質量％以上であることにより、防爆性、および安全性の点で有利である。
耐候性層形成用組成物中の水の割合は、環境負荷の観点からは、さらに多い方が望ましく、水が全溶媒の７０質量％以上含まれる場合がより好ましい。
【００５８】
耐候性層は、前記無機酸化物フィラー及び無機酸化物フィラー以外の微粒子、紫外線吸収剤、酸化防止剤、界面活性剤等の種々の添加剤を含有していてもよい。
【００５９】
耐候性層の層厚は、０．５μｍ〜１５μｍであることが好ましく、３μｍ〜７μｍであることがより好ましい。膜厚を０．５μｍ以上とすることで、耐候性を十分に発現することができ、１５μｍ以下とすることで面状悪化を抑制することができる。
なお、耐候性層は、単層でもよいし、２層以上を積層して構成とてもよい。
【００６０】
＜太陽電池モジュール＞
本発明の太陽電池用バックシート部材は、太陽電池モジュールの製造に好適である。
太陽電池モジュールは、例えば、太陽光の光エネルギーを電気エネルギーに変換する太陽電池素子を、太陽光が入射する透明性の基板と既述の本発明の太陽電池用バックシートとの間に配置し、該基板とバックシートとの間をエチレン−ビニルアセテート系封止材で封止して構成される。
【００６１】
太陽電池モジュール、太陽電池セル、バックシート以外の部材については、例えば、「太陽光発電システム構成材料」（杉本栄一監修、（株）工業調査会、２００８年発行）に詳細に記載されている。
本発明に係る太陽電池モジュールは、太陽電池素子と、太陽電池素子を封止する封止材と、封止材と接着し、受光面側を保護する表面保護部材と、封止材と接着し、受光面とは反対側を保護する裏面保護部材とを有し、封止材がエチレン−酢酸ビニル共重合体（ＥＶ）を含み、裏面保護部材が本発明に係る太陽電池用バックシートであって、該太陽電池用バックシートの着色層が封止材と直接接着した構成とすることができる。このような太陽電池モジュールであれば、バックシートがＥＶＡと長期にわたって密着し、長寿命の太陽電池モジュールとすることができる。
【００６２】
透明性の基板は、太陽光が透過し得る光透過性を有していればよく、光を透過する基材から適宜選択することができる。発電効率の観点からは、光の透過率が高いものほど好ましく、このような基板として、例えば、ガラス基板、アクリル樹脂などの透明樹脂などを好適に用いることができる。
【００６３】
太陽電池素子としては、単結晶シリコン、多結晶シリコン、アモルファスシリコンなどのシリコン系、銅−インジウム−ガリウム−セレン、銅−インジウム−セレン、カドミウム−テルル、ガリウム−砒素などのIII−V族やII−VI族化合物半導体系など、各種公知の太陽電池素子を適用することができる。
【実施例】
【００６４】
以下、本発明を実施例により更に具体的に説明するが、本発明はその主旨を越えない限り、以下の実施例に限定されるものではない。なお、特に断りのない限り、「％」及び「部」は質量基準である。
【００６５】
＜基材フィルム＞
−ポリエステルの合成−
高純度テレフタル酸（三井化学（株）製）１００ｋｇとエチレングリコール（日本触媒（株）製）４５ｋｇのスラリーを、予めビス（ヒドロキシエチル）テレフタレート約１２３ｋｇが仕込まれ、温度２５０℃、圧力１．２×１０５Ｐａに保持されたエステル化反応槽に、４時間かけて順次供給し、供給終了後もさらに１時間かけてエステル化反応を行なった。その後、得られたエステル化反応生成物１２３ｋｇを重縮合反応槽に移送した。
【００６６】
引き続いて、エステル化反応生成物が移送された重縮合反応槽に、エチレングリコールを、得られるポリマーに対して０．３質量％添加した。５分間撹拌した後、酢酸コバルト及び酢酸マンガンのエチレングリコール溶液を、得られるポリマーに対してそれぞれ３０ｐｐｍ、１５ｐｐｍとなるように加えた。更に５分間撹拌した後、チタンアルコキシド化合物の２質量％エチレングリコール溶液を、得られるポリマーに対して５ｐｐｍとなるように添加した。その５分後、ジエチルホスホノ酢酸エチルの１０質量％エチレングリコール溶液を、得られるポリマーに対して５ｐｐｍとなるように添加した。その後、低重合体を３０ｒｐｍで攪拌しながら、反応系を２５０℃から２８５℃まで徐々に昇温するとともに、圧力を４０Ｐａまで下げた。最終温度、最終圧力到達までの時間はともに６０分とした。所定の攪拌トルクとなった時点で反応系を窒素パージし、常圧に戻し、重縮合反応を停止した。そして、冷水にストランド状に吐出し、直ちにカッティングしてポリマーのペレット（直径約３ｍｍ、長さ約７ｍｍ）を作製した。なお、減圧開始から所定の撹拌トルク到達までの時間は３時間であった。
【００６７】
但し、前記チタンアルコキシド化合物には、特開２００５−３４０６１６号公報の段落番号［００８３］の実施例１で合成しているチタンアルコキシド化合物（Ｔｉ含有量＝４．４４質量％）を用いた。
【００６８】
−固相重合−
上記で得られたペレットを、４０Ｐａに保たれた真空容器中、２２０℃の温度で３０時間保持して、固相重合を行なった。
【００６９】
−ベース形成−
以上のように固相重合を経た後のペレットを、２８０℃で溶融して金属ドラムの上にキャストし、厚さ約３ｍｍの未延伸ベースを作成した。その後、９０℃で縦方向に３倍に延伸し、更に１２０℃で横方向に３．３倍に二軸延伸し、２４０℃で１０分熱固定した後、両面ともコロナ放電処理を施した厚さ２５０μｍのポリエチレンテレフタレートフィルム（ＰＥＴフィルム）を用意した。
【００７０】
−下塗り液１の調製−
・ポリエステル樹脂水分散物                                          ２４０質量部
〔バイロナールＭＤ−１２４５、東洋紡績（株）製〕
・蒸留水                                                          ４４７５質量部
・カルボジイミド化合物                                                ８５質量部
〔カルボジライトＶ−０２−Ｌ２、日清紡（株）製、固形分１０％〕                
・ＰＭＭＡ樹脂
〔ＭＰ１０００、綜研化学（株）製、固形分５％〕                      ５０質量部
・オキサゾリン化合物（架橋剤）
〔エポクロスＷＳ−７００、日本触媒（株）製、固形分２５％〕          ７５質量部
・ポリオキシアルキレンアルキルエーテル（界面活性剤）
〔ナロアクティーＣＬ９５、三洋化成工業（株）製、固形分１％〕        ７５質量部
【００７１】
上記成分を混合、調整し、下塗り層用の塗布液（下塗り液１）を調製した。
【００７２】
＜着色層形成用水系組成物＞
−着色顔料分散液１の調製−
・蒸留水                                                            ６８０質量部
・ポリビニルアルコール
〔ＰＶＡ−１０５、（株）クラレ製、固形分１０％〕                  ４１０質量部
・界面活性剤
〔デモールＥＰ、花王（株）製、固形分２５％〕                        １０質量部
・二酸化チタン（白色顔料、体積平均粒径０．４μｍ）
〔タイペークＲ−７８０−２、石原産業（株）製、固形分１００％〕    ８２０質量部
【００７３】
上記各成分を調整した後、ダイノミル型分散器により分散処理を施し、着色顔料分散液１（濃度：４５％）を調製した。
【００７４】
−シリカ分散液１の調製−
・蒸留水                                                            ９００質量部
・シリカ粒子
〔ＯＸ−５０、日本アエロジル（株）製〕                            １００質量部
【００７５】
上記各成分を調整した後、アルティマイザ分散機により分散処理を施し、シリカ分散液１（濃度：１０％）を調製した。
【００７６】
−着色層形成用水系組成物（Ａ１）の調製−
・着色顔料分散液１                                                １９２０質量部
・蒸留水                                                            １０３質量部
・シラノール変性ＰＶＡ（水系バインダー）      
〔Ｒ１１３０、（株）クラレ製、固形分７％〕                      １６７６質量部
・シリカ分散液１                                                      ５１質量部
・オキサゾリン化合物（架橋剤）
〔エポクロスＷＳ−７００、日本触媒（株）製、固形分２５％〕          ５１質量部
・ポリオキシアルキレンアルキルエーテル（界面活性剤）
〔ナロアクティーＣＬ９５、三洋化成工業（株）製、固形分１％〕        ７７質量部
【００７７】
上記成分を混合、調整し、着色層形成用の塗布液（着色層形成用水系組成物Ａ１）を調製した。
【００７８】
〔実施例１〕
上記の基材フィルムに下塗り液１を塗布し、１８０℃で１分間乾燥して塗工量０．１２ｇ／ｍ２の下塗り層を形成し、さらに、下塗り層上に着色層形成用水系組成物（Ａ１）を塗布し、１８０℃で１分間乾燥して着色顔料塗工量７ｇ／ｍ２の着色層を形成し、実施例１の太陽電池用バックシート部材１を製造した。
【００７９】
〔実施例２〕
Ａ１液のＲ１１３０をＲ２１０５（クラレ（株）、重合度５００、シラノール変性ＰＶＡ）へ同固形分量で変更した以外は実施例１と同様に着色層形成用水系組成物（Ａ２）を調製し、着色顔料塗工量７ｇ／ｍ２の実施例２の太陽電池用バックシート部材２を製造した。
〔実施例３〕
Ａ１液のＲ１１３０をタケラックＷＳ−４０００（三井化学ポリウレタン（株）製、シラノール変性ウレタン）へ同固形分量で変更した以外は実施例１と同様に着色層形成用水系組成物（Ａ３）を調製し、着色顔料塗工量７ｇ／ｍ２の実施例３の太陽電池用バックシート部材３を製造した。
〔実施例４〕
Ａ１液のＲ１１３０をセラネートＷＳ−１０７０（ＤＩＣ（株）製、シラノール変性アクリル）へ同固形分量で変更した以外は実施例１と同様に着色層形成用水系組成物（Ａ４）を調製し、着色顔料塗工量７ｇ／ｍ２の実施例４の太陽電池用バックシート部材４を製造した。
〔実施例５〕
Ａ１液のＲ１１３０の固形分１／２相当をケミパールＳ７５Ｎ（三井化学（株）製、変性ポリオレフィン）へ変更した以外は実施例１と同様に着色層形成用水系組成物（Ａ５）を調製し、着色顔料塗工量７ｇ／ｍ２の実施例５の太陽電池用バックシート部材５を製造した。
〔実施例６〕
Ａ１液の着色顔料塗工量１５ｇ／ｍ２とした以外は実施例１と同様に太陽電池用バックシート部材６を製造した。
〔実施例７〕
Ａ１液の着色顔料塗工量２０ｇ／ｍ２とした以外は実施例１と同様に太陽電池用バックシート部材７を製造した。
〔実施例８〕
Ａ１液の着色顔料の体積分率を１５０％とした以外は実施例１と同様に太陽電池用バックシート部材８を製造した。
【００８０】
〔実施例９〕
−着色顔料分散液２の調製−
・蒸留水                                                            ２００質量部
・ポリビニルアルコール
〔ＰＶＡ−１０５、（株）クラレ製、固形分１０％〕                １０３０質量部
・界面活性剤
〔デモールＥＰ、花王（株）製、固形分２５％〕                        １０質量部
・二酸化チタン（白色顔料、体積平均粒径０．４μｍ）
〔タイペークＲ−７８０−２、石原産業（株）製、固形分１００％〕    ８２０質量部
【００８１】
上記各成分を調整した後、ダイノミル型分散器により分散処理を施し、白色顔料分散液２（濃度：４５％）を調製した。
【００８２】
〜裏面耐候層用液（Ｂ１）の作製〜
・蒸留水                                                              ９５質量部
・シリコンアクリル共重合体
〔セラネートＷＳＡ−１０７０、ＤＩＣ（株）製〕                    ４７０質量部
・着色顔料分散液２（濃度：４５％）                                  ２６４質量部
・オキサゾリン化合物（架橋剤）
〔エポクロスＷＳ−７００、日本触媒（株）製、固形分２５％〕          ２２質量部
・ポリオキシアルキレンアルキルエーテル（界面活性剤）
〔ナロアクティーＣＬ９５、三洋化成工業（株）製、固形分１％〕        ２０質量部
・カルボジイミド化合物                                                
〔カルボジライトＶ−０２−Ｌ２、日清紡（株）製、固形分１０％〕    １３０質量部
【００８３】
〜裏面耐候層用液（Ｂ２）の作製〜
・蒸留水                                                          ４３７０質量部
・シリコンアクリル共重合体
〔セラネートＷＳＡ−１０７０、ＤＩＣ（株）製〕                  ２５００質量部
・ポリオキシアルキレンアルキルエーテル（界面活性剤）
〔ナロアクティーＣＬ９５、三洋化成工業（株）製、固形分１％〕      １６０質量部
・カルボジイミド化合物                                                
〔カルボジライトＶ−０２−Ｌ２、日清紡（株）製、固形分１０％〕  １０００質量部
【００８４】
フィルムの着色層側の反対面に裏面耐候層用液（Ｂ１）を固形分として３．５ｇ／ｍ２塗布、乾燥し、つづいて裏面耐候層用液（Ｂ２）を固形分として２．３ｇ／ｍ２塗布した以外は実施例１と同様に太陽電池用バックシート部材９を製造した。
【００８５】
〔実施例１０〕
〜裏面耐候層用液（Ｂ３）の作製〜
・蒸留水                                                          ４３７０質量部
・フッ素系ポリマー重合体
〔オブリガートＳＷ００１１Ｆ、ＡＧＣコーテック（株）製〕        ２５００質量部
・ポリオキシアルキレンアルキルエーテル（界面活性剤）
〔ナロアクティーＣＬ９５、三洋化成工業（株）製、固形分１％〕      １６０質量部
・カルボジイミド化合物                                                
〔カルボジライトＶ−０２−Ｌ２、日清紡（株）製、固形分１０％〕  １０００質量部
【００８６】
フィルムの着色層側の反対面に裏面耐候層用液（Ｂ１）を固形分として３．５ｇ／ｍ２塗布、乾燥し、つづいて裏面耐候層用液（Ｂ３）を固形分として２．３ｇ／ｍ２塗布した以外は実施例９と同様に太陽電池用バックシート部材１０を製造した。
【００８７】
〔実施例１１〕
Ａ１液のＲ１１３０をタケラックＷＳ−４０００（三井化学ポリウレタン（株）製、シラノール変性ウレタン）へ同固形分量で変更した以外はＡ１液と同様に着色層形成用水系組成物（Ａ３）を調製し、着色顔料塗工量７ｇ／ｍ２とした以外は実施例９と同様に太陽電池用バックシート部材１１を製造した。
〔実施例１２〕
Ａ１液のＲ１１３０をセラネートＷＳ−１０７０（ＤＩＣ（株）製、シラノール変性アクリル）へ同固形分量で変更した以外はＡ１液と同様に着色層形成用水系組成物（Ａ４）を調製し、着色顔料塗工量７ｇ／ｍ２とした以外は実施例９と同様に太陽電池用バックシート部材１２を製造した。
〔実施例１３〕
Ａ１液のＲ１１３０の固形分１／２相当をケミパールＳ７５Ｎ（三井化学（株）製、変性ポリオレフィン）へ変更した以外はＡ１液と同様に着色層形成用水系組成物（Ａ５）を調製し、着色顔料塗工量７ｇ／ｍ２とした以外は実施例９と同様に太陽電池用バックシート部材１３を製造した。
〔実施例１４〕
Ａ１液の酸化チタン固形分が同じになるように酸化チタンをカーボンブラック（アクアブラック００１（東海カーボン（株）製））へ変更した以外はＡ１液と同様に着色層形成用水系組成物（Ａ１０）を調製し、着色顔料塗工量７ｇ／ｍ２とした以外は実施例１と同様に太陽電池用バックシート部材１４を製造した。
〔実施例１５〕
Ａ１液の着色顔料塗工量を２ｇ／ｍ２とした以外は実施例１と同様に太陽電池用バックシート部材１５を製造した。
〔実施例１６〕
Ａ１液の着色顔料塗工量を２５ｇ／ｍ２とした以外は実施例１と同様に太陽電池用バックシート部材１６を製造した。
〔実施例１７〕
Ａ１液の着色顔料の体積分率を３０％とした以外は実施例１と同様に太陽電池用バックシート部材１７を製造した。
〔実施例１８〕
Ａ１液の着色顔料の体積分率を２５０％とした以外は実施例１と同様に太陽電池用バックシート部材１８を製造した。
〔実施例１９〕
下塗り液１を塗布しなかったこと以外は実施例１と同様に太陽電池用バックシート部材１９を製造した。
【００８８】
〔比較例１〕
Ａ１液のＲ１１３０をＰＶＡ１０５（（株）クラレ製、未変性ＰＶＡ）へ同固形分量で変更した以外はＡ１液と同様に着色層形成用水系組成物（Ａ６）を調製し、着色顔料塗工量７ｇ／ｍ２とした以外は実施例１と同様に太陽電池用バックシート部材２０を製造した。
〔比較例２〕
Ａ１液のＲ１１３０をオレスターＵＤ３５０（三井化学（株）製、シラノール未変性ウレタン）へ同固形分量で変更した以外はＡ１液と同様に着色層形成用水系組成物（Ａ７）を調製し、着色顔料塗工量７ｇ／ｍ２とした以外は実施例１と同様に太陽電池用バックシート部材２１を製造した。
〔比較例３〕
Ａ１液のＲ１１３０をジュリマーＥＴ−４１０（東亜合成（株）製、シラノール未変性アクリル）へ同固形分量で変更した以外はＡ１液と同様に着色層形成用水系組成物（Ａ８）を調製し、着色顔料塗工量７ｇ／ｍ２とした以外は実施例１と同様に太陽電池用バックシート部材２２を製造した。
〔比較例４〕
Ａ１液のＲ１１３０をケミパールＳ７５Ｎ（三井化学（株）製、シラノール未変性オレフィン）へ同固形分量で変更した以外はＡ１液と同様に着色層形成用水系組成物（Ａ９）を調製し、着色顔料塗工量を７ｇ／ｍ２とした以外は実施例１と同様に太陽電池用バックシート部材２３を製造した。
【００８９】
＜評価＞
各太陽電池用バックシートについて、反射率、密着性及び耐候性の各評価を行い、評価結果を表１に示した。
【００９０】
１．反射率の評価
コニカミノルタ製ＣＭ−３７００ＤのＳＣＩモードにて測定を行い、波長５５０ｎｍの反射率を測定した。測定径は８ｍｍ、着色層の反対面に黒色板を貼り合せ、サンプルを準備した。
【００９１】
２．密着性の評価
−試料作成−
上記のようにして得られた太陽電池用バックシートを、２０ｍｍ幅×１５０ｍｍ長にカットしてサンプル片を２枚準備し、このサンプル片を互いに着色層側を内側にして配置し、その間に、２０ｍｍ幅×１００ｍｍ長にカットしたＥＶＡシート（三井化学ファブロ社製ＥＶＡシート：ＳＣ５０Ｂ）をはさみ、真空ラミネータ（日清紡社製、真空ラミネート機）にて、ホットプレス接着させ、着色層にＥＶＡを接着させた。このときの接着条件は、以下の通りとした。
【００９２】
真空ラミネータを用いて、１２８℃で３分間の真空引き後、２分間加圧して仮接着した。その後、ドライオーブンで、１５０℃で３０分間、本接着処理を施した。このようにして、互いに接着した２枚のサンプル片の一端から２０ｍｍの部分はＥＶＡと未接着で、残りの１００ｍｍの部分にＥＶＡシートが接着された接着評価用試料を得た。
【００９３】
−湿熱処理−
得られた密着評価用試料を１０５℃、１００％ＲＨ環境下で４８時間放置した。この湿熱条件は、通常の太陽電池バックシートの使用環境からすると、相当過酷な条件であり、バックシートとしての長期信頼性を評価するための加速条件である。
【００９４】
−密着力評価−
密着力の評価は、テンシロン（ＯＲＩＥＮＴＥＣ製、ＲＴＣ−１２１０Ａ）にて上下クリップにＥＶＡ未接着部分を挟み、引っ張り速度３００ｍｍ／分、Ｔ字剥離で引っ張ることにより行った。なお、評価は、湿熱処理前（Ｆｒｅｓｈ）と湿熱処理後の両サンプルで実施した。
５：密着非常に良好  （８０Ｎ以上／２０ｍｍ）
４：密着良好        （６０Ｎ以上８０Ｎ未満／２０ｍｍ）
３：密着やや良好    （４０Ｎ以上６０Ｎ未満／２０ｍｍ）
２：密着やや不良    （２０Ｎ以上４０Ｎ未満／２０ｍｍ）
１：密着不良        （２０Ｎ未満／２０ｍｍもしくは湿熱処理後に密着が低下）
【００９５】
３．耐候性の評価
低温サイクルキセノンウェザーメーターＸＬ７５（スガ試験機（株）製）にてＢＰＴ温度３５℃、湿度５０％ＲＨ、放射照度３９０Ｗ／ｍ２条件で着色層の反対面から光を１４日間照射した。
照射前後のｂ値をコニカミノルタ製スペクトロフォトメーターＣＭ３７００ｄで測定し、Δｂが１以上を△、１以下を○とした。
【００９６】
４．総合評価
５：反射率７５％以上  密着力評価５
４：反射率７０％以上  密着力評価４以上
３：反射率７０％以上  密着力評価３以上
２：反射率７０％未満  密着力評価２以上
１：反射率７０％未満  密着力評価１以上
【００９７】
【表１】
2012104762.tif 000003
【００９８】
表１からわかるように、各実施例の太陽電池用バックシートは、比較例の太陽電池用バックシートに比べ、強く密着し、かつ密着力が低下しにくく、封止剤との接着性に優れている。
【符号の説明】
【００９９】
１０    基材フィルム
１２    下塗層
１４    着色層
１６    耐候性層
１００  太陽電池用バックシート
【図１】
2012104762.tif 000004